(57)【要約】【課題】  低内圧下のみならず高内圧下での耐久性を向上することを可能にした空気入りタイヤを提供する。【解決手段】  左右一対のビード部３，３間に少なくとも１層のカーカス層４を装架し、トレッド部１におけるカーカス層４の外周側に複数層のベルト層７を配置し、該ベルト層７の外周側に少なくとも１層のベルト補強層８を配置し、これらベルト層７及びベルト補強層８の外周側にキャップコンパウンド層１１を配置し、各ビード部３におけるビードコア５の外周側にビードフィラー６を配置した空気入りタイヤにおいて、キャップコンパウンド層１１が存在する領域のタイヤ径方向の高さＡと、キャップコンパウンド層１１の内周端からビードフィラー６の外周端までのタイヤ径方向の距離Ｆと、タイヤ断面高さＳＨとの関係を、Ａ／ＳＨ≦０．３、Ｆ／ＳＨ≧０．４５、（Ａ＋Ｆ）／ＳＨ≧０．７５にすると共に、ビードフィラー６のＪＩＳ硬度を９０以上にする。【選択図】  図１
2008143331.tif 000002
【特許請求の範囲】
【請求項１】
左右一対のビード部間に少なくとも１層のカーカス層を装架し、トレッド部におけるカーカス層の外周側に複数層のベルト層を配置し、該ベルト層の外周側に少なくとも１層のベルト補強層を配置し、これらベルト層及びベルト補強層の外周側にキャップコンパウンド層を配置し、各ビード部におけるビードコアの外周側にビードフィラーを配置した空気入りタイヤにおいて、前記キャップコンパウンド層が存在する領域のタイヤ径方向の高さＡと、前記キャップコンパウンド層の内周端から前記ビードフィラーの外周端までのタイヤ径方向の距離Ｆと、タイヤ断面高さＳＨとの関係を、Ａ／ＳＨ≦０．３、Ｆ／ＳＨ≧０．４５、（Ａ＋Ｆ）／ＳＨ≧０．７５にすると共に、前記ビードフィラーのＪＩＳ硬度を９０以上にした空気入りタイヤ。
【請求項２】
前記キャップコンパウンド層の両ショルダー側にウイングチップコンパウンド層を配置し、該ウイングチップコンパウンド層のＪＩＳ硬度を６０以下にした請求項１に記載の空気入りタイヤ。
【請求項３】
前記カーカス層を前記ビードフィラーを包み込むようにして前記ビードコアの廻りにタイヤ内側から外側へ折り返し、前記カーカス層の折り返し部分を前記ビードフィラーの外周端よりもタイヤ径方向外側まで延在させて該カーカス層の本体部分に積層した請求項１又は請求項２に記載の空気入りタイヤ。
【請求項４】
前記ベルト補強層を２．０ｃＮ／ｄｔｅｘ負荷時の伸張率が１．８％以上３．５％以下の高弾性繊維コードから構成した請求項１〜３のいずれかに記載の空気入りタイヤ。
【請求項５】
前記高弾性繊維コードの１５０℃での乾熱収縮応力が０．３ｃＮ／ｄｔｅｘ以上である請求項４に記載の空気入りタイヤ。
【請求項６】
前記高弾性繊維コードが脂肪族ポリケトン繊維コードである請求項４に記載の空気入りタイヤ。
【請求項７】
前記高弾性繊維コードが下記（１）式で表される構造を有し、かつ１．０５≧（ｎ＋ｍ）／ｎ≧１．００の関係を満足する脂肪族ポリケトン繊維を含むコードである請求項４に記載の空気入りタイヤ。
−（ＣＨ2 −ＣＨ2 −ＣＯ）ｎ−（Ｒ−ＣＯ）ｍ−  ・・・（１）
ここで、Ｒは炭素数が３以上のアルキレン基である。
【請求項８】
前記ベルト補強層は繊維コードを１本又は複数本含むストリップを該繊維コードがタイヤ周方向に対して実質的に平行になるように螺旋状に巻き付けた巻回構造を有する請求項１〜７のいずれかに記載の空気入りタイヤ。
【発明の詳細な説明】
【技術分野】
【０００１】
本発明は、偏平率４５％以下の偏平タイヤとして好適な空気入りタイヤに関し、更に詳しくは、低内圧下のみならず高内圧下での耐久性を向上することを可能にした空気入りタイヤに関する。
【背景技術】
【０００２】
一般に、偏平タイヤはサイドウォール部のフレックスゾーンが小さいため乗心地が悪くサイドウォール部の耐久性が悪いという欠点がある。このような不都合に鑑みて、ビードコアの外周側に配置されるビードフィラーを比較的軟質のゴムから構成すると共に、サイドウォール部のタイヤ最大幅位置での厚さを十分に小さくすることで、偏平タイヤにおけるサイドウォール部のフレックスゾーンを拡大することが提案されている（例えば、特許文献１参照）。
【０００３】
上記タイヤによれば、サイドウォール部のフレックスゾーンが十分に確保されるため、低内圧下のサイドウォール部の耐久性を向上し、更には乗心地の改善効果が期待される。しかしながら、ビードフィラーの硬さを低くした場合、リムフランジを支点としてビード部が動き易くなるため、高内圧下の耐久性が低下するという問題がある。
【０００４】
ところで、自動車の高級化・静寂化に伴い、空気入りタイヤにおけるロードノイズの低減が要求されている。これに対して、ベルト層の外周側に補強コードをタイヤ周方向に巻回してなるベルト補強層を配置することが行われている。このようなベルト補強層の補強コードとして、軽量かつ安価な脂肪族ポリケトン繊維コードを使用することが提案されている（例えば、特許文献２〜５参照）。
【０００５】
しかしながら、ベルト補強層に脂肪族ポリケトン繊維コードを用いた場合、ベルトエッジ部の耐久性や乗心地が悪化するという問題がある。そのため、脂肪族ポリケトン繊維コードからなるベルト補強層を実用化するにあたって、ベルトエッジ部の耐久性や乗心地の悪化を回避できるようなタイヤ構造が求められている。
【０００６】
【特許文献１】特開２００５−１４４３号公報
【特許文献２】特開２００１−３３４８１１号公報
【特許文献３】特開２００３−１４６０１４号公報
【特許文献４】特開２００３−１２７６１２号公報
【特許文献５】特開２０００−１４２０２５号公報
【発明の開示】
【発明が解決しようとする課題】
【０００７】
本発明の目的は、低内圧下のみならず高内圧下での耐久性を向上することを可能にした空気入りタイヤを提供することにある。
【課題を解決するための手段】
【０００８】
上記目的を達成するための本発明の空気入りタイヤは、左右一対のビード部間に少なくとも１層のカーカス層を装架し、トレッド部におけるカーカス層の外周側に複数層のベルト層を配置し、該ベルト層の外周側に少なくとも１層のベルト補強層を配置し、これらベルト層及びベルト補強層の外周側にキャップコンパウンド層を配置し、各ビード部におけるビードコアの外周側にビードフィラーを配置した空気入りタイヤにおいて、前記キャップコンパウンド層が存在する領域のタイヤ径方向の高さＡと、前記キャップコンパウンド層の内周端から前記ビードフィラーの外周端までのタイヤ径方向の距離Ｆと、タイヤ断面高さＳＨとの関係を、Ａ／ＳＨ≦０．３、Ｆ／ＳＨ≧０．４５、（Ａ＋Ｆ）／ＳＨ≧０．７５にすると共に、前記ビードフィラーのＪＩＳ硬度を９０以上にしたことを特徴とするものである。
【発明の効果】
【０００９】
本発明では、キャップコンパウンド層が存在する領域のタイヤ径方向の高さＡを小さく設定し、キャップコンパウンド層の内周端からビードフィラーの外周端までのタイヤ径方向の距離Ｆを大きく設定すると共に、ビードフィラーを硬くすることにより、サイドウォール部のフレックスゾーンを十分に確保するだけでなく、ビード部周りの剛性を増大させて、バットレス部の剛性を低下させる。これにより、タイヤの撓み位置がバットレス部付近に移動することになるので、ビード部の動きを相対的に少なくし、高内圧下の耐久性を向上することができる。また、上記のようにサイドウォール部のフレックスゾーンを十分に確保しているため、低内圧下の耐久性も良好である。
【００１０】
本発明において、キャップコンパウンド層の両ショルダー側にウイングチップコンパウンド層を配置し、該ウイングチップコンパウンド層のＪＩＳ硬度を６０以下にすることが好ましい。軟らかいウイングチップコンパウンド層をキャップコンパウンド層の両ショルダー側に配置することで、タイヤがバットレス部において撓み易くなる。但し、ＪＩＳ硬度はＪＩＳ  Ｋ６２５３に規定されるデュロメータ硬さを意味し、当該規定に準じて測定されたものである。
【００１１】
また、カーカス層はビードフィラーを包み込むようにしてビードコアの廻りにタイヤ内側から外側へ折り返し、カーカス層の折り返し部分をビードフィラーの外周端よりもタイヤ径方向外側まで延在させて該カーカス層の本体部分に積層することが好ましい。このようなカーカス層の折り返し構造は、フレックスゾーンを拡大しつつビード部の耐久性を高める上で有利である。
【００１２】
ベルト補強層は、繊維コードを１本又は複数本含むストリップを該繊維コードがタイヤ周方向に対して実質的に平行になるように螺旋状に巻き付けた巻回構造を有するものであることが好ましい。このベルト補強層は２．０ｃＮ／ｄｔｅｘ負荷時の伸張率が１．８％以上３．５％以下、更に好ましくは、２．０％以上３．０％以下の高弾性繊維コードから構成することが好ましい。このような高弾性繊維コードをベルト補強層に用いることでロードノイズの低減効果を十分に発揮することができる。但し、本発明における伸張率とは、ＪＩＳ  Ｌ１０１７に準じて測定されたものである。同様の理由から、高弾性繊維コードの１５０℃での乾熱収縮応力は０．３ｃＮ／ｄｔｅｘ以上であることが好ましい。但し、乾熱収縮応力は、ＪＩＳ  Ｌ１０１７に準じて測定されたものである。
【００１３】
上記高弾性繊維コードは脂肪族ポリケトン繊維コードであることが好ましい。また、高弾性繊維コードは下記（１）式で表される構造を有し、かつ１．０５≧（ｎ＋ｍ）／ｎ≧１．００の関係を満足する脂肪族ポリケトン繊維を含むコードであることが好ましい。
−（ＣＨ2 −ＣＨ2 −ＣＯ）ｎ−（Ｒ−ＣＯ）ｍ−  ・・・（１）
ここで、Ｒは炭素数が３以上のアルキレン基である。
【００１４】
本発明によれば、上述のような高弾性繊維コードをベルト補強層に用いた場合であっても、Ａ／ＳＨ≦０．３、Ｆ／ＳＨ≧０．４５、（Ａ＋Ｆ）／ＳＨ≧０．７５の関係に基づいてサイドウォール部のフレックスゾーンを大きくしているので、ベルトエッジ部の耐久性と乗心地を向上しながら、高弾性繊維コードからなるベルト補強層によるロードノイズ低減効果を得ることが可能になる。
【００１５】
本発明は、各種の空気入りタイヤに適用することが可能であるが、特にサイドウォール部のフレックスゾーンが小さくなる傾向がある偏平率４５％以下の偏平タイヤに適用した場合に顕著な作用効果を得ることができる。
【発明を実施するための最良の形態】
【００１６】
以下、本発明の構成について添付の図面を参照しながら詳細に説明する。
【００１７】
図１は本発明の実施形態からなる空気入りタイヤを示し、１はトレッド部、２はサイドウォール部、３はビード部である。左右一対のビード部３，３間には２層のカーカス層４が装架され、これらカーカス層４はビードコア５の外周側に配置されたビードフィラー６を包み込むようにしてビードコア５の廻りにタイヤ内側から外側に折り返されている。各カーカス層４はビードフィラー６のタイヤ幅方向内側を通る本体部分４ａとビードフィラー６のタイヤ幅方向外側を通る折り返し部分４ｂとを有している。タイヤ内側に位置するカーカス層４の折り返し部分４ｂはビードフィラー６の外周端よりもタイヤ径方向外側まで延在し、タイヤ外側に位置するカーカス層４の本体部分４ａに積層されている。
【００１８】
一方、トレッド部１におけるカーカス層４の外周側には２層のベルト層７が埋設されている。これらベルト層７は補強コードがタイヤ周方向に対して傾斜し、かつ層間で補強コードが互いに交差するように配置されている。また、ベルト層７の外周側には補強コードがタイヤ周方向に配向する３層のベルト補強層８が配置されている。より具体的には、ベルト補強層８はベルト層７の幅方向全域を覆う２層のフルカバーとベルト層７の幅方向両端部を局部的に覆う１層のエッジカバーとの積層構造になっている。このベルト補強層８は、繊維コードを１本又は複数本含むストリップを該繊維コードがタイヤ周方向に対して実質的に平行になるように螺旋状に巻き付けた巻回構造を有している。
【００１９】
ベルト層７及びベルト補強層８の外周側にはキャップコンパウンド層１１が配置されている。必要なタイヤ走行性能を確保するために、キャップコンパウンド層１１のＪＩＳ硬度は５５以上、好ましくは、６０〜７５の範囲に設定されている。一方、キャップコンパウンド層１１の両ショルダー側にはウイングチップコンパウンド層１２が配置されている。ウイングチップコンパウンド層１２のＪＩＳ硬度はキャップコンパウンド層１１のＪＩＳ硬度よりも低く、かつ６０以下、好ましくは、５４〜５８の範囲に設定されている。軟らかいウイングチップコンパウンド層１２をキャップコンパウンド層１１の両ショルダー側に配置することでタイヤがバットレス部において撓み易くなる。
【００２０】
上記空気入りタイヤにおいて、図１に示すように、キャップコンパウンド層１１が存在する領域のタイヤ径方向の高さＡと、キャップコンパウンド層１１の内周端からビードフィラー６の外周端までのタイヤ径方向の距離Ｆと、タイヤ断面高さＳＨとの関係は、Ａ／ＳＨ≦０．３、Ｆ／ＳＨ≧０．４５、（Ａ＋Ｆ）／ＳＨ≧０．７５に設定されている。また、ビードフィラー６のＪＩＳ硬度は９０以上に設定されている。
【００２１】
このようにキャップコンパウンド層１１が存在する領域のタイヤ径方向の高さＡを小さく設定し、キャップコンパウンド層１１の内周端からビードフィラー６の外周端までのタイヤ径方向の距離Ｆを大きく設定すると共に、ビードフィラー６を硬くすることにより、サイドウォール部２のフレックスゾーンを十分に確保するだけでなく、ビード部３の周りの剛性を増大させて、バットレス部（トレッド部１とサイドウォール部２との間の非接地部分）の剛性を低下させることができる。これにより、タイヤの撓み位置がバットレス部付近に移動することになるので、ビード部３の動きを相対的に少なくし、高内圧下の耐久性を向上することができる。しかも、上記空気入りタイヤはサイドウォール部２のフレックスゾーンを十分に確保しているため低内圧下の耐久性も良好である。
【００２２】
ここで、Ａ／ＳＨ＞０．３であるとフレックスゾーンが不足して低内圧下の耐久性が低下することになる。Ａ／ＳＨの実用的な下限値は０．０５である。従って、０．０５≦Ａ／ＳＨ≦０．３とすることが望ましい。
【００２３】
また、Ｆ／ＳＨ＜０．４５であるとフレックスゾーンが不足して低内圧下の耐久性が低下することになる。ビードフィラー６による剛性の増大効果を十分に確保するためにＦ／ＳＨの上限値は０．６５にすると良い。従って、０．４５≦Ｆ／ＳＨ≦０．６５とすることが望ましい。
【００２４】
更に、（Ａ＋Ｆ）／ＳＨ＜０．７５であるとフレックスゾーンが不足して低内圧下の耐久性が低下することになる。ビードフィラー６による剛性の増大効果を十分に確保するために（Ａ＋Ｆ）／ＳＨの上限値は０．９５にすると良い。従って、０．７５≦（Ａ＋Ｆ）／ＳＨ≦０．９５とすることが望ましい。
【００２５】
ビードフィラー６のＪＩＳ硬度が９０未満であるとビード部３の剛性が不足して高内圧下の耐久性が低下することになる。ビードフィラー６のＪＩＳ硬度の実用的な上限値は１００である。従って、ビードフィラー６のＪＩＳ硬度は９０以上１００以下にすることが望ましい。
【００２６】
ベルト補強層７の補強コードとしては、２．０ｃＮ／ｄｔｅｘ負荷時の伸張率が１．８％以上３．５％以下の高弾性繊維コードを使用すると良い。高弾性繊維コードの伸張率が３．５％を超えるとロードノイズの低減効果が不十分になり、逆に１．８％未満であると加硫故障を生じ易くなる。また、高弾性繊維コードの１５０℃での乾熱収縮応力は０．３ｃＮ／ｄｔｅｘ以上、より好ましくは、０．３ｃＮ／ｄｔｅｘ以上０．４５ｃＮ／ｄｔｅｘ以下であると良い。高弾性繊維コードの１５０℃での乾熱収縮応力が０．３ｃＮ／ｄｔｅｘ未満であるとロードノイズの低減効果が不十分になる。
【００２７】
高弾性繊維コードとしては、例えば、脂肪族ポリケトン繊維コード（ＰＯＫ）、ポリエステル繊維コード、リヨセル繊維コード、芳香族ポリアミド繊維と脂肪族ポリアミド繊維とを撚り合わせた複合繊維コード等が挙げられるが、特に脂肪族ポリケトン繊維コードが好ましい。
【００２８】
高弾性繊維コードは、下記（１）式で表される構造を有し、かつ１．０５≧（ｎ＋ｍ）／ｎ≧１．００の関係を満足する脂肪族ポリケトン繊維を含むコードであると良い。高弾性繊維コードは上記脂肪族ポリケトン繊維と他の繊維とのハイブリッドコードであっても良い。
−（ＣＨ2 −ＣＨ2 −ＣＯ）ｎ−（Ｒ−ＣＯ）ｍ−  ・・・（１）
ここで、Ｒは炭素数が３以上のアルキレン基である。
【００２９】
（１）式において、ｍの分率（エチレン以外のアルキレンユニット）が増えると、タイヤの走行成長が大きくなり、耐久性が低下する。これは、紡糸繊維の結晶構造がｍユニットの増加により変化し、分子鎖間の二次結合力が低下するためと考えられる。また、該繊維の強度が低くなると撚りコードとした時に更に強度が低下するので、タイヤの破壊強度を確保するためにコードの使用量を多くする必要があり、軽量で経済性の高いタイヤの提供が困難となる。ここでより好ましくはｍ＝０である実質的にエチレンと一酸化炭素だけからなる交互共重合ポリマーを用いるのが良い。このような繊維を製造するには湿式紡糸を用いるのが好適である。
【００３０】
上記空気入りタイヤでは、高弾性繊維コードをベルト補強層７に用いた場合であっても、Ａ／ＳＨ≦０．３、Ｆ／ＳＨ≧０．４５、（Ａ＋Ｆ）／ＳＨ≧０．７５の関係に基づいてサイドウォール部２のフレックスゾーンを大きくしているので、ベルトエッジ部の耐久性と乗心地を向上しながら、高弾性繊維コードからなるベルト補強層７よるロードノイズ低減効果を得ることができる。
【実施例】
【００３１】
タイヤサイズ２２５／３５Ｒ１９  ８４Ｗで、左右一対のビード部間に２層のカーカス層を装架し、トレッド部におけるカーカス層の外周側に２層のベルト層を配置し、該ベルト層の外周側に３層のベルト補強層（２層のフルカバーと１層のエッジカバーとの積層構造）を配置し、これらベルト層及びベルト補強層の外周側にキャップコンパウンド層を配置し、各ビード部におけるビードコアの外周側にビードフィラーを配置した空気入りタイヤにおいて、キャップコンパウンド層が存在する領域のタイヤ径方向の高さＡと、キャップコンパウンド層の内周端からビードフィラーの外周端までのタイヤ径方向の距離Ｆと、タイヤ断面高さＳＨとの関係、及び、ビードフィラーのＪＩＳ硬度を表１のように種々異ならせた従来例１、実施例１及び比較例１〜６の空気入りタイヤを製作した。
【００３２】
これら試験タイヤについて、下記の方法により、低内圧下の耐久性と高内圧下の耐久性を評価し、その結果を表１に併せて示した。
【００３３】
低内圧下の耐久性：
試験タイヤをリムサイズ１９×９Ｊのホイールに組み付け、内圧１３０ｋＰａ、荷重４．９ｋＮ、速度８１ｋｍ／ｈの条件でドラム耐久試験を実施し、故障を生じるまでの走行距離を測定した。評価結果は、従来例１を１００とする指数にて示した。この指数値が大きいほど低内圧下の耐久性が優れていることを意味する。
【００３４】
高内圧下の耐久性：
試験タイヤをリムサイズ１９×９Ｊのホイールに組み付け、内圧３３０ｋＰａ、荷重７．４ｋＮ、速度８１ｋｍ／ｈの条件でドラム耐久試験を実施し、故障を生じるまでの走行距離を測定した。評価結果は、従来例１を１００とする指数にて示した。この指数値が大きいほど高内圧下の耐久性が優れていることを意味する。
【００３５】
【表１】
2008143331.tif 000003
【００３６】
この表１から明らかなように、実施例１のタイヤは従来例１に比べて低内圧下の耐久性及び高内圧下の耐久性が共に優れていた。比較例１〜６のタイヤは低内圧下の耐久性が良好であるものの高内圧下の耐久性が不十分であった。
【００３７】
次に、タイヤサイズ２２５／３５Ｒ１９  ８４Ｗで、左右一対のビード部間に２層のカーカス層を装架し、トレッド部におけるカーカス層の外周側に２層のベルト層を配置し、該ベルト層の外周側に３層のベルト補強層（２層のフルカバーと１層のエッジカバーとの積層構造）を配置し、これらベルト層及びベルト補強層の外周側にキャップコンパウンド層を配置し、各ビード部におけるビードコアの外周側にビードフィラーを配置した空気入りタイヤにおいて、ベルト補強層の補強コードの材質、キャップコンパウンド層が存在する領域のタイヤ径方向の高さＡと、キャップコンパウンド層の内周端からビードフィラーの外周端までのタイヤ径方向の距離Ｆと、タイヤ断面高さＳＨとの関係、及び、ビードフィラーのＪＩＳ硬度を表２のように種々異ならせた従来例１１、実施例１１及び比較例１１〜２５の空気入りタイヤを製作した。ベルト補強層の補強コードとしては、６６ナイロン繊維コード（６６Ｎ）又は脂肪族ポリケトン繊維コード（ＰＯＫ）を使用した。
【００３８】
これら試験タイヤについて、下記の方法により、ロードノイズ、耐久性、乗心地を評価し、その結果を表２に併せて示した。
【００３９】
ロードノイズ：
試験タイヤをリムサイズ１９×９Ｊのホイールに組み付けて空気圧２３０ｋＰａの条件で排気量２０００ｃｃの車両に装着し、舗装路面を速度６０ｋｍ／ｈで走行している時のロードノイズを官能にて評価した。評価結果は、従来例１１を３点とする５点法にて示した。点数が大きいほどロードノイズが少なく騒音性能が優れていることを意味する。
【００４０】
耐久性：
試験タイヤをリムサイズ１９×９Ｊのホイールに組み付け、内圧３３０ｋＰａ、荷重７．４ｋＮ、速度８１ｋｍ／ｈの条件でドラム耐久試験を実施し、故障を生じるまでの走行距離を測定した。評価結果は、従来例１１を１００とする指数にて示した。この指数値が大きいほど耐久性が優れていることを意味する。
【００４１】
乗心地：
試験タイヤをリムサイズ１９×９Ｊのホイールに組み付けて空気圧２３０ｋＰａの条件で排気量２０００ｃｃの車両に装着し、舗装路面を速度５０ｋｍ／ｈで走行している時の乗心地を官能にて評価した。評価結果は、従来例１１を３点とする５点法にて示した。点数が大きいほど乗心地が良好であることを意味する。
【００４２】
【表２】
2008143331.tif 000004
【００４３】
この表２から明らかなように、実施例１１のタイヤは従来例１１に比べてロードノイズが少なく耐久性及び乗心地が優れていた。一方、比較例１１〜２５のタイヤは全ての評価項目について改善効果を得ることはできなかった。
【図面の簡単な説明】
【００４４】
【図１】本発明の実施形態からなる空気入りタイヤを示す子午線半断面図である。
【符号の説明】
【００４５】
１  トレッド部
２  サイドウォール部
３  ビード部
４  カーカス層
４ａ  本体部分
４ｂ  折り返し部分
５  ビードコア
６  ビードフィラー
７  ベルト層
８  ベルト補強層
１１  キャップコンパウンド層
１２  ウイングチップコンパウンド層
【図１】
2008143331.tif 000005